(57)【要約】【課題】強度を有しながら発色性が良好な固形描画材を得る為の製造法。【解決手段】配合物を収容した容器を自転と共に公転させることによって攪拌する工程を有する固形描画材の製造方法。【選択図】図１
2005015732.tif 000002
【特許請求の範囲】
【請求項１】
配合物を収容した容器を自転と共に公転させることによって攪拌する工程を有する固形描画材の製造方法。
【請求項２】
前記配合物として、少なくとも着色材と結合材と体質材とを配合する請求項１記載の固形描画材の製造方法。
【請求項３】
前記配合物として多孔性物質と液状物質とを含有し、前記攪拌によって前記多孔性物質の孔に液状物質を含ませる請求項１又は請求項２に記載の固形描画材の製造方法。
【発明の詳細な説明】
【０００１】
【発明の属する技術分野】
本発明は、クレヨン、パステル、固形修正具、鉛筆芯など、着色材を結合材や体質材などの配合物と混練した後に所望の形状に成形して得られる固形描画材の製造方法に関する。
【０００２】
【従来の技術】
一般にクレヨン、パステル、固形修正具、色鉛筆芯などの固形描画材は、有機系顔料、無機系顔料などの着色材と、タルク、マイカ、炭酸カルシウム、アルミナ、板状アルミナ等の体質材、更にはカルナバワックス、ポリエチレンワックスパラフィンワックス、各種金属ステアリン酸、流動パラフィンなどの摩耗を促進させる滑材を、粘土、有機ベントナイト、カルボキシメチルセルロース、ポリエチレン樹脂などの結合材と混練して、必要であれば水、メチルエチルケトン（ＭＥＫ）等の溶剤を加えたものでヘンシルミキサーやロールなどで均一に分散と混練を行い適宜寸法に成形し、必要であれば乾燥、熱処理、焼成などを施して得られている。
【０００３】
このような固形描画材は、固形描画材自身が摩耗して紙面に付着もしくは定着することで発色するので、顔料などの着色材をより多く固形描画材から摩耗させれば良好な発色が得られる。しかし、発色性向上のために摩耗しやすくすることは成形品としての強度が弱くなるという問題を抱えるものであった。特許文献１には、タルクや多孔性シリカなどの体質材を配合することによって折損強度と着色性を両立したものが開示されている。
【０００４】
【特許文献１】
特開平２−３６２８１号公報
【０００５】
【発明が解決しようとする課題】
特許文献１で使用される多孔性シリカや珪藻土粉末などの多孔性物質は、ヘンシルミキサーなどの分散では、攪拌に使用する金属性のプロペラ部に衝突して粒子が破損して微細化してしまい、それら微細化した粒子が混練時に樹脂の増粘性を高めてしまう傾向が強く、結果として得られた色鉛筆芯やクレヨンなどの固形描画材は摩耗しにくく、発色性や書き味が低下してしまい、現実的には満足な発色性を達成し難いものであった。
【０００６】
【課題を解決するための手段】
即ち、本発明は、配合物を収容した容器を自転と共に公転させることによって攪拌する工程を有する固形描画材の製造方法を要旨とする。
【０００７】
以下、本発明を詳細に説明する。本発明で配合物を収容した容器を自転と共に公転させ攪拌を行う装置（以下、「攪拌脱泡装置」と言う）は、図１に示すように、試料を収容した略円柱状の容器１が長手方向中心軸２に対して自転させながら、公転軸３を中心に特定の半径をもった円周軌道上を公転させるものである。これによって、容器内の試料に遠心力を加えると共に、容器の自転により容器内壁と材料間の摩擦で生じる剪断力を生じさせ、試料は渦巻き運動により分散混練が施されるものである。
【０００８】
この装置の特筆すべき点は、公転と自転とのそれぞれの遠心力により試料が高レベルに脱泡される点で、従来のヘンシルミキサーなどの分散方法とは異なり、顔料同士、もしくは顔料やタルクなどの異粒子間に空気層が介在しにくくなるので凝集などが起こりにくい。そして攪拌の為に金属製のプロペラを使用しないので、粒子が破損して細かくならないので、成形物（固形描画材）の細密充填効果が生じず、摩耗し難くならない。また、多孔性物質も破壊されないので多孔中に液状物などを含浸保持させたままに固形描画材中に取り込めることが可能になる。
【０００９】
本発明にて製造する固形描画材の配合組成は、特別に従来のものと異なるものではない。着色材としては、特に限定されず、天然系、合成系各種染料や無機系、有機系各種顔料を任意に使用することができる。染料としては、ジャパノールファストブラックＤコンク（Ｃ．Ｉ．ダイレクトブラック１７）、ウォーターブラック１００Ｌ（同１９）、ウォーターブラック２００−Ｌ（同１９）、ウォーターブラック♯７（同１９）、カヤセットブラックＷ９（同１９）、ダイレクトファストブラックＢ（同２２）、ダイレクトファストブラックＡＢ（同３２）、ダイレクトディープブラックＥＸ（同３８）、ダイレクトディープブラック（同３８類似品）、ダイレクトファストブラックコンク（同５１）、カヤラススプラグレイＶＧＮ（同７１）、カヤクダイレクトブリリアントエローＧ（Ｃ．Ｉ．ダイレクトエロー（同１２）、ダイレクトファストエロー５ＧＬ（同２６）、アイゼンプリムラエローＧＣＬＨ（同４４）、ダイレクトファストエローＲ（同５０）、アイゼンダイレクトファストレッドＦＨ（Ｃ．Ｉ．ダイレクトレッド１）、ニッポンファストスカーレットＧＳＸ（同４）、ダイレクトファストスカーレット４ＢＳ（同２３）、アイゼンダイレクトデュリンＢＨ（同３１）、ダイレクトスカーレットＢ（同３７）、カヤクダイレクトスカーレット３Ｂ（同３９）、アイゼンプリムラビンコンク２ＢＬＨ（同７５）、スミライトレッドＦ３Ｂ（同８０）、アイゼンプリムラレッド４ＢＨ（同８１）、カヤラススプラルビンＢＬ（同８３）、カヤラスライトレッドＦ５Ｇ（同２２５）、カヤラスライトレッドＦ５Ｂ（同２２６）、カヤラスライトローズＦＲ（同２２７）、ダイレクトスカイブルー６Ｂ（Ｃ．Ｉ．ダイレクトブルー１）、ダイレクトスカイブルー５Ｂ（同１５）、ベンゾブリリアントスカイブルー８ＧＳ（同４１）、スミライトスプラブルーＢＲＲコンク（同７１）、ダイボーゲンターコイズブルーＳ（同８６）、ウォーターブルー♯３（同８６）、カヤラスターコイズブルーＧＬ（同８６）、ダイワブルー２１５Ｈ（同８７）、カヤラススプラルブルーＦＦＲＬ（同１０８）、カヤラススプラルブルーＦＦ２ＧＬ（同１０６）、カヤラススプラクターコイズブルーＦＢＬ（同１９９）等の直接染料やアシッドブルーブラック１０Ｂ（Ｃ．Ｉ．アシッドブラック１）、ニグロシン（同２）、ウォーターブラックＲ４５５（同２）、ウォーターブラックＲ５１０（同２）、スミノールミリングブラック８ＢＸ（同２４）、カヤノールミリングブラックＶＬＧ（同２６）、カヤノールミリングブラックＢＲコンク（同３１）、ミツイナイロンブラックＧＬ（同５２）、アイゼンオパールブラックＷＨエクストラコンク（同５２）、スミランブラックＷＡ（同５２）、ラウニルブラックＢＧエクストラコンク（同１０７）、カヤノールミリングブラックＴＬＢ（同１０９）、スミノールミリングブラックＢ（同１０９）、カヤノールミリングブラックＴＬＲ（同１１０）、アイゼンオパールブラックニューコンク（同１１９）、ウォーターブラック１８７−Ｌ（同１５４）、アシッドイエロー♯１０（Ｃ．Ｉ．アシッドエロー１）、カヤクアシッドブリリアントフラビンＦＦ（同７：１）、カヤシルエローＣＧ（同１７）、キシレンライトエロー２Ｇ１４０％（同１７）、スミノールレベリングエローＮＲ（同１９）、ウォーターイエロー♯１（同２３）、ダイワダートラジン（同２５）、カヤクタートラジン（同２３）、スミノールファストエローＲ（同２５）、ダイアシッドライトエロー２ＧＰ（同２９）、スミノールミリングエロー０（同３８）、スミノールミリングエローＭＲ（同４２）、ウォーターイエロー♯６（同４２）、カヤノールエローＮＦＧ（同４９）、スミノールミリングエロー３Ｇ（同７２）、スミノールファストエローＧ（同６１）、スミノールミリングエローＧ（同７８）、カヤノールエローＮ５Ｇ（同１１０）、スミノールミリングエロー４Ｇ２００％（同１４１）、カヤノールエローＮＧ（同１３５）、カヤノールミリングエロー５ＧＷ（同１２７）、カヤノールミリングエロー６ＧＷ（同１４２）、スミトモファストスカーレットＡ（Ｃ．Ｉ．アシッドレッド８）、カヤクシルクスカーレット（同９）、ソーラールビンエクストラ（同１４）、ダイワニューコクシン（同１８）、ウォータースカーレット（同１８）、ダイワ赤色１０２号（同１８）、アイゼンボンソーＲＨ（同２６）、ダイワ赤色２号（同２７）、スミノールレベリングブリリアントレッドＳ３Ｂ（同３５）、カヤシルルビノール３ＧＳ（同３７）、アイゼンエリスロシン（同５１）、カヤクアシッドローダミンＦＢ（同５２）、ダイワ赤色１０６号（同５２）、スミノールレベリングルビノール３ＧＰ（同５７）、ダイアシッドアリザリンルビノールＦ３Ｇ２００％（同８２）、アリザリンルビノール５Ｇ（同８３）、アイゼネオシンＧＨ（同８７）、ウォーターレッド♯２（同８７）、ダイワ赤色１０３ＷＢ（同８７）、ウォーターピンク♯２（同９２）、アイゼンアシッドフロキシンＰＢ（同９２）、ダイワ赤色１０４号（同９２）、ローズベンガル（同９４）、カヤノールミリングスカーレットＦＧＷ（同１１１）、カヤノールミリングルビン３ＢＷ（同１２９）、スミノールミリングブリリアントレッド３ＢＮコンク（同１３１）、スミノールミリングブリリアントレッドＢＳ（同１３８）、アイゼンオパールピンクＢＨ（同１８６）、スミノールミリングブリリアントレッドＢコンク（同２４９）、カヤクアシッドブリリアントレッド３ＢＬ（同２５４）、カヤクアシッドブリリアントレッドＢＬ（同２６５）、カヤノールミリングレッドＧＷ（同２７６）、ミツイアシッドバイオレット６ＢＮ（同１７）、ウォーターバイオレット♯１（同４９）、インキバイオレットＬ１０（同４９）、スミトモパテントピュアブルーＶＸ（Ｃ．Ｉ．アシッドブルー１）、ウォーターブルー♯１０６（同１）、パテントブルーＡＦ（同７）、ウォーターブルー♯９（同９）、ダイワ青色１号（同９）、インキブルーＬ２０（同９）、スプラノールブルーＢ（同１５）、ウォーターブルー♯１１６（同１５）、オリエントスルブルブルーＯＢＸ（同２２）、スミノールレベリングブルー４ＧＬ（同２３）、ミツイナイロンファストブルーＧ（同２５）、カヤシルブルーＡＧＧ（同４０）、カヤシルブルーＢＲ（同４１）、ミツイアリザリンサフィロールＳＥ（同４３）、スミノールレベリングスカイブルーＲエクストラコンク（同６２）、ミツイナイロンファストスカイブルーＲ（同７８）、スミトモブリリアントインドシアニン６Ｂｈ／ｅ（同８３）、サンドランシアニンＮ−６Ｂ３５０％（同９０）、ウォーターブルー♯１０５（同９０）、オリエントソルブルブルーＯＢＢ（同９３）、スプラノールシアニン７ＢＦ（同１００）、スミトモブリリアントブルー５Ｇ（同１０３）、アシッドブルー（同１０３）、アシランブリリアントブルーＦＦＲ（同１０４）、カヤノールミリングウルトラスカイＳＥ（同１１２）、カヤノールミリングシアニン５Ｒ（同１１３）、アイゼンオパールシアニン２ＧＬＨ（同１５８）、ダイワギニアグリーンＢ（Ｃ．Ｉ．アシッドグリーン３）、アッシッドブリリアントミリンググリーン（同９）、ダイワグリーン♯７０（同１６）、カヤノールシアニングリーンＧ（同２５）、スミノールミリンググリーンＧ（同２７）、ウォーターオレンジ♯１７（Ｃ．Ｉ．アシッドオレンジ５６）等の酸性染料、ウォーターイエロー♯２（Ｃ．Ｉ．フードエロー３）、食品用黄色５号（Ｃ．Ｉ．フードエロー３）、食品用赤色３号（Ｃ．Ｉ．フードレッド１４）、食品用青色２号（Ｃ．Ｉ．アシッドブルー７４）、食品用緑色２号（Ｃ．Ｉ．アシッドグリーン５）等の食用染料、マラカイトグリーン（Ｃ．Ｉ．４２０００）、ビクトリアブルーＦＢ（Ｃ．Ｉ．４４０４５）、メチルバイオレットＦＮ（Ｃ．Ｉ．４２５３５）、ローダミンＦ４Ｇ（Ｃ．Ｉ．４５１６０）、ローダミン６ＧＣＰ（Ｃ．Ｉ．４５１６０）等の塩基性染料が挙げられる。
【００１０】
顔料としてはＳｐｅｃｉａｌ  Ｂｌａｃｋ６、同Ｓ１７０、同Ｓ６１０、同５、同４、同４Ａ、同５５０、同３５、同２５０、同１００、Ｐｒｉｎｔｅｘ  １５０Ｔ、同Ｕ、同Ｖ、同１４０Ｕ、同１４０Ｖ、同９５、同９０、同８５、同８０、同７５、同５５、同４５、同Ｐ、同ＸＥ２、同Ｌ６、同Ｌ、同３００、同３０、同３、同３５、同２５、同２００、同Ａ、同Ｇ（以上、デグサ・ジャパン（株）製）、♯２４００Ｂ、＃２３５０、＃２３００、＃２２００Ｂ、＃１０００、＃９５０、＃８５０、＃ＭＣＦ８８、ＭＡ６００、ＭＡ１００、ＭＡ７、ＭＡ１１、＃５０、＃５２、＃４５、＃４４、＃３３、＃３２、＃３０、ＣＦ９、＃２０Ｂ、＃４０００Ｂ（以上、三菱化成（株）製）、ＭＯＮＡＲＣＨ  １３００、同１１００、同１０００、同９００、同８８０、同８００、同７００、ＭＯＧＵＬ  Ｌ、ＲＥＧＡＬ  ４００Ｒ、同６６０Ｒ、同５００Ｒ、同３３０Ｒ、同３００Ｒ、同９９Ｒ、ＥＬＦＴＥＸ  ８、同１２、ＢＬＡＣＫ  ＰＥＲＡＬＳ  ２０００（以上、米国、キャボットＣｏ．ＬＴＤ製）、Ｒａｖｅｎ７０００、同５７５０、同５２５０、同５０００、同３５００、同２０００、同１５００、同１２５５、同１２５０、同１２００、同１１７０、同１０６０、同１０４０、同１０３５、同１０２０、同１０００、同８９０Ｈ、同８９０、同８５０、同７９０、同７８０、同７６０、同５００、同４５０、同４３０、同４２０、同４１０、同２２、同１６、同１４、同８２５Ｏｉｌ  Ｂｅａｄｓ、同Ｈ２０、同Ｃ、Ｃｏｎｄｕｃｔｅｘ  ９７５、同９００、同ＳＣ（以上、コロンビヤン・カーボン日本（株）製）などのカーボンブラック、ＫＡ−１０、同１０Ｐ、同１５、同２０、同３０、同３５、同６０、同８０、同９０、ＫＲ−３１０、同３８０、同４６０、同４８０（以上、チタン工業（株）製）、Ｐ２５（日本アエロジル（株）製）などの酸化チタン、ＢＳ−６０５、同６０７（以上、東洋アルミ（株）製）、ブロンズパウダーＰ−５５５、同Ｐ−７７７（以上、中島金属箔工業（株）製）、ブロンズパウダー３Ｌ５、同３Ｌ７（以上、福田金属箔工業（株）製）などの金属粉顔料、また、黒色酸化鉄、黄色酸化鉄、赤色酸化鉄、群青、紺青、コバルトブルー、クロムグリーン、酸化クロム等の無機顔料、ハンザエロー−１０Ｇ、同５Ｇ、同３Ｇ、同４、同ＧＲ、同Ａ、ベンジジンエロー、パーマネントエローＮＣＣＧ、タートラジンレーキ、キノリンエロー、スダーン１、パーマネントオレンジ、インダスレンブリリアントオレンジＧＮ、パーマネントブラウンＦＧ、パラブラウン、ファイヤーレッド、ブリリアントカーミン６Ｂ、ボルドー５Ｂ、チオインジゴレッド、ファストバイオレットＢ、ジオキサンバイオレット、アルカリブルーレーキ、フタロシアニンブルー、インジゴ、アシッドグリーンレーキ、フタロシアニングリーン等の有機顔料などが挙げられる。また、この他に硫化亜鉛、珪酸亜鉛、硫酸亜鉛カドミウム、硫化カルシウム、硫化ストロンチウム、タングステン酸カルシウム等の無機蛍光顔料が挙げられる。
【００１１】
体質材としては、具体的には、タルク、マイカ、アルミナ、板状アルミナ、カオリンクレー、ベントナイト、Ｎε−ラウロイルリジン、Ｎ−ラウロイル−β−アラニンの各種金属塩、炭酸カルシウム、炭酸マグネシウム、硫酸マグネシウム、窒化ホウ素や繊維状物としてチタン酸カリウムウィスカー、炭酸カルシウムウィスカー、二酸化チタンウィスカー、硫酸マグネシウムウィスカー、硫酸カルシウムウィスカー、硫酸アルミニウムウィスカーなどが挙げられ、これらを単独もしくは２種以上を併用しても構わない。
【００１２】
体質材の一部または全部として、または、滑剤や粘着剤などの液状物を抱くカプセルの機材として多孔性物質を使用することもできる。多孔性物質は、球状晶、針状晶、柱状晶、板状晶など形状には制限がなく、それら粒子の表面や内部に微細な凹凸や連続ないし不連続な孔を形成しているような粒子群を指す。例えばパール顔料、珪藻土、多孔性シリカ、多孔性塩基性炭酸マグネシウム、同硫酸マグネシウム、花弁状リン酸カルシウムなどの無機質系物質や、スポンジ状ナイロンボール、中空状スチレンポリマーなどの有機質系物質などが上げられ、固形描画材中にあって、後述する液状物が経時的に固形描画材表面に漏れだしてこないような微孔と間隙を多く有する粒子であることが好ましく、無機系有機系の区別なく使用することが出来る。そしてこれら多孔性物質は、単独もしくは結晶形の異なる２種以上の多孔性物質と組み合わせて使用することなどは何ら差し支えない。
【００１３】
前記多孔性物質に液状物質を含浸させる場合、その液状物質としては、オリーブ油、ヤシ油、パーム油、スクワレン、鯨油などの動―植物系油脂類や流動パラフィンやシリコンオイルなどの鉱物系油脂類、ミリスチン酸イソプロピル、ミリスチン酸イソセチル、パルチミン酸イソプロピル、パルチミン酸イソステアリル、セバシン酸ジイソプロピル、イソオクタン酸メチルなどの脂肪酸エステル類などの常温で液体や半固体状で粘性を有する物質などを例示でき、これら常温で液状又は半固体状で粘性を有する油、油脂又は脂肪酸エステル類を各々単独、もしくは任意に混合するなどして多孔性物質に内包して使用することが出来る。これら液状物の中には結合材で使用する樹脂の可塑性や増粘性を低下させるものもあるので、そのような液状物と樹脂との組み合わせの場合には、液状物と多孔性物質とを先に攪拌脱泡処理を行ってから、残りの配合材料と共に再度装置に掛けるなどの配合順序の操作をすることはより好ましい。
【００１４】
結合材として使用する樹脂は、具体的には、ポリスチレン、ポリエチレン、ポリプロピレン、ポリブテン、ポリブタジエン、ポリメチルペンテン、ポリスチレンブタジエン、ポリ塩化ビニル、ポリ酢酸ビニル、ポリメチルアクリレート、ポリメチルメタクリレート、ポリ塩化ビニリデン、ポリテトラフルオロエチレン、アクリル−スチレン樹脂、アクリロニトリルブタジエンスチレン樹脂、エチレン−テトラフルオロエチレン共重合体、ニトロセルロース、エチルセルロース、メチルセルロース、酢酸セルロース、カルボキシメチルセルロース、ヒドロキシエチルセルロース、ポリエチレングリコール、ポリプロピレングリコール、ポリアクリルアミド、ポリアクリル酸、ポリビニルアルコール、ポリビニルピロリドン、ポリビニルエーテル、マレイン酸重合物、ポリエステルポリオール樹脂、ポリエステルポリエーテル樹脂、ポリエチレンテレフタレート、ポリブチレンテレフタレート、粘土や有機ベントナイト等が挙げられる。これらは単独で用いても、２種以上を併用しても構わない。
【００１５】
更に、本発明で使用される上記以外の材料については必要に応じて任意に使用できる。例えば、ワックスとしてカルナバワックス、密ろう、木ろう等の天然系ワックス群、ポリエチレンワックス、モンタンワックス、パラフィンワックス、ジンクステアリルケトン、マイクロクリスタリンワックス等の合成系ワックス群、ステアリン酸、ステアリン酸アルミニウム、ステアリン酸マグネシウム、ステアリン酸カルシウム等のステアリン酸各種金属塩などや、結合材である樹脂の分散性や成形性を補助するなどの為にフタル酸ジアリル、フタル酸ジメチル、ブチルフタリルブチルグリコレート、プロピレンカーボネート、リン酸トリクレジル、アセチルクエン酸トリブチル等の可塑剤類などである。
【００１６】
本発明において、配合材料を配合して、使用する結合材の特性によっては水、ＭＥＫ、アルコール等の極性溶剤や、トルエン等の無極性溶剤などを任意に使用しながら、攪拌脱泡装置用の容器に収容し分散混練を行った後に成形する。材料粘度を調整する目的などで、これに加えて３本ロールミルなどに通してもかまわない。クレヨンやパス等は加熱溶融しながら型入れした後、冷却し成形する方法が採用できる。更に、色鉛筆芯などの場合には、若干溶剤分を残存させた材料を縦型押し出し機用のシリンダーに装填し、油圧ピストンでシリンダー内材料を押し出し成形し、含まれる有機溶剤については乾燥機を利用して強制乾燥する等、既存の方法を採用して成形する方法が採用できる。
【００１７】
【作用】
本発明で使用する攪拌脱泡装置は、高い混練状態を形成しながらも体質材や多孔性物質粒子の損傷で細粉砕されることがないので、細密充填効果で固形描画材の硬化による発色性の低下が起こらず、折れ難く発色性の高い固形描画材を得ることができる。更に、多孔性物質の吸油性が損なわれず、脱泡による液状物の充填が行われるので、油脂類などの液状物を内包させたマイクロカプセル粒子を固形描画材中に形成することが出来る。この多孔性物質による液状物を内包したマイクロカプセル粒子により、筆記時の擦過で自己崩壊して中から滲み出した油が紙面に付着した顔料粒子やタルクなどの板状粒子を平滑に延展させるので、良好な書き味や発色性を格段に向上させることが出来るものと推察される。
【００１８】
【実施例】
以下、実施例に基づき本発明を説明するが、本発明は実施例のみに限定されるものではない。
【００１９】
＜実施例１＞
ニトロセルロース（結合材）                １８重量部
タルク（体質材）                          ４０重量部
ステアリン酸（滑材）                      １３重量部
プロピレンカーボネート（可塑剤）            ３重量部
フタロシアニンブルー（着色材）            ２６重量部
メチルエチルケトン（溶剤）                ５０重量部
【００２０】
上記配合物をシンキー（株）製のあわとり練り太郎ＡＲ２５０用の容器に入れ、公転２０００ｒｐｍ、自転８００ｒｐｍの攪拌モードの条件で２分間の条件で分散混練後、粘度調整の為に３本ロールにかけ溶剤分を調整しながら縦型押し出し機で成形後、残存溶剤を完全に除く為８０℃で１２時間乾燥して、呼び径２の青色の色鉛筆芯を得た。
【００２１】
＜実施例２＞
ニトロセルロース                          １８重量部
多孔性塩基性炭酸マグネシウム              ２０重量部
タルク                                    ２５重量部
ステアリン酸                                ８重量部
プロピレンカーボネート                      ３重量部
フタロシアニンブルー                      ２３重量部
流動パラフィン                              ３重量部
メチルエチルケトン                        ５０重量部
【００２２】
上記配合物に変更した以外は実施例１と同様にして、呼び径２の青色の色鉛筆芯を得た。
【００２３】
＜実施例３＞
実施例２において、攪拌モードで１分間攪拌後、公転２２００ｒｐｍ、自転６０ｒｐｍの脱泡モードの条件で２分間攪拌した以外は実施例２と同様にして、呼び径２の青色の色鉛筆芯を得た。
【００２４】
＜実施例４＞
実施例２において、多孔性塩基性炭酸マグネシウムと流動パラフィンとをメチルエチルケトン２０重量部と共に先に容器に入れ脱泡モードで１分間攪拌後、メチルエチルケトン３０重量部と残りの配合材料を容器入れて、攪拌モードで２分間攪拌した以外は実施例２と同様にして、呼び径２の青色の色鉛筆芯を得た。
【００２５】
＜比較例１、２＞
実施例１、２の実施例において、攪拌脱泡装置を使用せず、協立理工（株）販売の卓上サンプルミルＫＲ３を使用し攪拌羽根の自転速度を２０００ｒｐｍで３分間攪拌した以外は実施例１及び２と同様にして呼び径２の青色の色鉛筆芯を得た。
【００２６】
上記各例で得られた固形描画材を用いて、曲げ強さ（単位：ＭＰａ）、濃度（単位：Ｄ）（ＪＩＳ  Ｓ  ６００５に基づく）を各々測定した。試験結果を表１に示す。
【００２７】
【表１】
2005015732.tif 000003
【００２８】
【発明の効果】
以上のように、本発明で使用した攪拌脱泡装置を用いた製造方法によれば、強度を有しながら、描画跡の発色性が格段に優れた固形描画材を得ることが出来る
【図面の簡単な説明】
【図１】本発明で使用される攪拌脱泡装置の攪拌原理図。
【符号の説明】
１  容器
２  長手方向中心軸
３  公転軸
【図１】
2005015732.tif 000004